(57)【要約】【課題】初期消火に役立つ消火用シートを提供する。【解決手段】天然繊維からなるシートに不燃液体を含浸させてなることを特徴とする消火用シートである。不燃液体としては、金属アルミニウム又は金属シリコンと、水和して硼酸や弗酸を解離する硼砂、硼酸、弗化ソーダ又は弗酸などの鉱酸化合物と、苛性カリ、苛性ソーダ又は苛性リチウムのアルカリ金属とを反応させるに際し、水中又は前記鉱酸化合物の溶液中で、前記金属固体と前記アルカリ金属との濃厚溶液反応を生ぜしめ、更に前記鉱酸化合物を反応せしめ、該反応熱を50℃以上100℃以内に制御すると共に、生成物の比重を1.1以上として造膜することを特徴とする水性造膜性無機化合物を使用することができる。シートの左右両端には棒状の取っ手２，３を設けるのが好ましい。【選択図】図２
2006116043.tif 000002
【特許請求の範囲】
【請求項１】
天然繊維からなる布帛に不燃液体を含浸させてなる消火用シートであって、前記不燃液体が、金属アルミニウム又は金属シリコンと、水和して硼酸や弗酸を解離する硼砂、硼酸、弗化ソーダ又は弗酸などの鉱酸化合物と、苛性カリ、苛性ソーダ又は苛性リチウムのアルカリ金属とを反応させるに際し、水中又は前記鉱酸化合物の溶液中で、前記金属固体と前記アルカリ金属との濃厚溶液反応を生ぜしめ、更に前記鉱酸化合物を反応せしめ、該反応熱を50℃以上100℃以内に制御すると共に、生成物の比重を1.1以上として造膜することを特徴とする水性造膜性無機化合物であることを特徴とする消火用シート（１，１Ａ）。
【請求項２】
シートがタオルである請求項１記載の消火用シート。
【請求項３】
シートの左右両端に袋状部（２，３）を設け、その中に棒状の取っ手（４，５）を取り付けた請求項１又は２記載の消火用シート。
【請求項４】
金属アルミニウム又は金属シリコンと、水和して硼酸や弗酸を解離する硼砂、硼酸、弗化ソーダ又は弗酸などの鉱酸化合物と、苛性カリ、苛性ソーダ又は苛性リチウムのアルカリ金属とを反応させるに際し、水中又は前記鉱酸化合物の溶液中で、前記金属固体と前記アルカリ金属との濃厚溶液反応を生ぜしめ、更に前記鉱酸化合物を反応せしめ、該反応熱を50℃以上100℃以内に制御すると共に、生成物の比重を1.1以上として造膜してなる水性造膜性無機化合物を天然繊維からなる布帛に含浸させることを特徴とする消火用シートの製造法。
【発明の詳細な説明】
【技術分野】
【０００１】
本発明は、天ぷら鍋の過熱による引火等の初期火災発生時にいち早く火元を消火するのに用いるシート及びその製造法に関する。本発明の消火用シートは、例えば、家庭内の台所や業務用の厨房などで使用することができる。
【背景技術】
【０００２】
従来、天ぷら鍋等の引火事故に際して火元を消火するため、消火用シートが市販されている。市販されているものと同一かどうか分からないが、下記特許文献１では、液体保持性織布又は不織布に消火性薬品液を含浸・保持させてなる消火用シートが開示されている。
【特許文献１】登録実用新案第３０４１７０６号
【発明の開示】
【発明が解決しようとする課題】
【０００３】
特許文献１で使用する消火性薬品液は、無機塩類を主剤とした不燃性溶剤液、好ましくは水溶液、が通常使用され、例えば重量比で約４７％からほぼ飽和量までの塩化アンモニウムと、約４〜８％の重炭酸ナトリウムと、約２５％〜３５％の炭酸カリウムと、約８〜１４％の第二燐酸アンモニウムと、約２〜６％のタングステン酸ナトリウムとから成る無機塩類を、水に溶解したもの、或いは重量比で約４８％からほぼ飽和量までの塩化アンモニウムと、約２８〜３８％の炭酸カリウムと、約８〜１４％の第二燐酸アンモニウムと、約４〜８％の重炭酸ナトリウムから成る無機塩類を水に溶解したもの、が挙げられている。
【０００４】
本発明は、特許文献１とは別の消火性薬品を使用することにより、同一の問題を解決しようとするものである。
【課題を解決するための手段】
【０００５】
本発明の消火用シートは、天然繊維からなる布帛に不燃液体を含浸させてなるものであって、前記不燃液体が金属アルミニウム又は金属シリコンと、水和して硼酸や弗酸を解離する硼砂、硼酸、弗化ソーダ又は弗酸などの鉱酸化合物と、苛性カリ、苛性ソーダ又は苛性リチウムのアルカリ金属とを反応させるに際し、水中又は前記鉱酸化合物の溶液中で、前記金属固体と前記アルカリ金属との濃厚溶液反応を生ぜしめ、更に前記鉱酸化合物を反応せしめ、該反応熱を50℃以上100℃以内に制御すると共に、生成物の比重を1.1以上として造膜することを特徴とした水性造膜性無機化合物であることを特徴とする。
【０００６】
本発明の消火用シートの製造法は、金属アルミニウム又は金属シリコンと、水和して硼酸や弗酸を解離する硼砂、硼酸、弗化ソーダ又は弗酸などの鉱酸化合物と、苛性カリ、苛性ソーダ又は苛性リチウムのアルカリ金属とを反応させるに際し、水中又は前記鉱酸化合物の溶液中で、前記金属固体と前記アルカリ金属との濃厚溶液反応を生ぜしめ、更に前記鉱酸化合物を反応せしめ、該反応熱を50℃以上100℃以内に制御すると共に、生成物の比重を1.1以上として造膜してなる水性造膜性無機化合物を天然繊維からなる布帛に含浸させることを特徴とする。
【発明の効果】
【０００７】
本発明の消火用シートは、天然繊維からなる布帛に不燃液体を含浸させているだけなので、生分解可能であり、使用後は、土中への埋め立て処分が可能である。また、燃やしても有毒ガスを発生させない。
【０００８】
また、形状が折り畳みや巻取が容易なシート（例えばタオル）であるので、どこへおいても違和感がなく、収納に便利である。
【０００９】
さらに、好ましい実施態様では、シートの左右両端に袋状部を設け、その中に棒状の取っ手を取り付けているので、消火に際して火元に身を乗り出してシートを被せるような危険な姿勢を取らなくてもよくなる。
【発明を実施するための最良の形態】
【００１０】
天然繊維は、綿、絹、木綿、麻、レーヨン、等を使用することができ、布帛としては、不織布やネット状の織物、編み物を使用することができる。シートとしては、タオルが最も好ましい。
【００１１】
不燃液体としては、例えば、特公平７−１４８０１で公知の物質を使用することができる。この物質は、「金属アルミニウム又は金属シリコンと、水和して硼酸や弗酸を解離する硼砂、硼酸、弗化ソーダ又は弗酸などの鉱酸化合物と、苛性カリ、苛性ソーダ又は苛性リチウムのアルカリ金属とを反応させるに際し、水中又は前記鉱酸化合物の溶液中で、前記金属固体と前記アルカリ金属との濃厚溶液反応を生ぜしめ、更に前記鉱酸化合物を反応せしめ、該反応熱を50℃以上100℃以内に制御すると共に、生成物の比重を1.1以上として造膜することを特徴とした水性造膜性無機化合物」である。詳細は同公報を参照されたい。
【００１２】
この物質を原料として製造した不燃液は、例えば、株式会社トラストライフ（金沢市）から「ファイアレスＢ」（商標）又は「ファイアレスＳ」（商標）として市販されている。
【００１３】
好ましくは、シートの左右両端に棒状の取っ手を取り付ける。取っ手は、シートの両端に袋状部分を作り、その中に棒を差し込むだけでよい。火災に際しては、取っ手を握って、引火した天ぷら鍋等にシートを突き出すようにして被せることができる。これにより、引火した天ぷら鍋等の上に身を乗り出して消火シートを被せるというような危険な姿勢を取らなくてもよくなる。
【実施例１】
【００１４】
以下、添付の図面に基づき、本発明の実施例を説明する。
【００１５】
図１は、本発明の消火用タオル１であり、１００％の綿繊維の織布２から製造したタオルに不燃液「ファイアレスＢ」（商標）［株式会社トラストライフ製造］を含浸させたものである。タオルを不燃液「ファイアレスＢ」（商標）［株式会社トラストライフ製造］に漬け、軽く絞るようにして液を含浸させ、そのまま乾燥させるだけでよい。
【００１６】
なお、形状がタオルなので、一般のタオルと誤解されるおそれがある。注意を喚起するため、タオル自体又は添付タグに「消火用タオル」「一般のタオルとして使用しないで下さい」等の表示をしておくことが好ましい。一般のタオルとして使用されると、不燃液が洗い流されて不燃効果が落ち、所期の目的が達成されないおそれがあるからである。
【実施例２】
【００１７】
図２は実施例２の平面図である。実施例１のタオルの左右両端に棒状の取っ手４，５を設けている。取っ手は、シートの両端に袋状部分２，３を作り、その中に棒４，５を差し込んで形成した。消火時にはこの取っ手を握って、引火した天ぷら鍋等にタオルを突き出すようにして被せることができる。これにより、引火した天ぷら鍋等の上に身を乗り出して消火シートを被せるというような危険な姿勢を取らなくてもよくなる。
【００１８】
＜効果確認実験＞
天ぷら鍋にの天ぷら油を入れてガスコンロで約３８０℃まで加熱し、自然引火させて、火災発生の状態を設定した。ガス栓を閉めた後、上記の消火タオルの取っ手を両手で持ち、タオルを展開し、火災を発する天ぷら鍋に突き出すようにして覆いかぶせた。被覆後、約１０秒で完全に消火した。
【図面の簡単な説明】
【００１９】
【図１】本発明第１実施例の消火用タオルの平面図である。
【図２】本発明第２実施例の消火用タオルの平面図である。
【符号の説明】
【００２０】
１，１Ａ  消火用タオル
２，３  袋状部
４，５  棒状の取っ手
【図１】
2006116043.tif 000003
【図２】
2006116043.tif 000004
【手続補正書】
【提出日】平成17年1月28日(2005.1.28)
【手続補正１】
【補正対象書類名】明細書
【補正対象項目名】００１８
【補正方法】変更
【補正の内容】
【００１８】
＜効果確認実験＞
天ぷら鍋にの天ぷら油を入れてガスコンロで約３８０℃まで加熱し、自然引火させて、火災発生の状態を設定した。ガス栓を閉めた後、上記の消火タオルの取っ手を両手で持ち、タオルを展開し、火災を発する天ぷら鍋に突き出すようにして覆いかぶせた。被覆後、約１０分で完全に消火した。